(57)【特許請求の範囲】
【請求項１】
（ａ）アルキル基中の炭素数が１〜２０のアルキル（メタ）アクリレート７０〜９９重量％及び極性基を有するビニルモノマー１〜３０重量％を含むモノマー成分を重合率２〜４０重量％に部分重合して得られるプレポリマーを含有する、重量平均分子量が１０万〜１０００万である部分重合物と、
（ｂ）１分子中に（メタ）アクリロイル基を４個以上有しアクリル当量が１５０以下である少なくとも１種の多官能（メタ）アクリレートと、
（ｃ）光重合開始剤と、
を含み、
前記多官能（メタ）アクリレートは、前記モノマー成分１００モル部に対し、０．０１〜０．１モル部である紫外線硬化型粘着剤組成物。
【請求項２】
請求項１に記載の紫外線硬化型粘着剤組成物１００重量部に、さらに（ｄ）微粒子を０．５〜２０重量部含有する紫外線硬化型粘着剤組成物。
【請求項３】
前記（ｄ）成分の微粒子が、平均粒径１〜５００μｍの中空微小球状体である請求項２に記載の紫外線硬化型粘着剤組成物。
【請求項４】
（ｅ）気泡、及び／又は（ｆ）分子中に−CH2−CH2−O−もしくは−CH2−CH（CH3）−O−の構造を有する界面活性剤をさらに含有する請求項１〜３のいずれか１項に記載の紫外線硬化型粘着剤組成物。
【請求項５】
請求項１〜４のいずれか1項に記載の紫外線硬化型粘着剤組成物に紫外線を照射して得た紫外線硬化型粘着剤組成物層からなる紫外線硬化型粘着シート。
【請求項６】
請求項１〜４のいずれか１項に記載の紫外線硬化型粘着剤組成物に紫外線を照射して得た紫外線硬化型粘着剤組成物層を基材の少なくとも片面に有する紫外線硬化型粘着シート。
【請求項７】
（ａ）アルキル基中の炭素数が１〜２０のアルキル（メタ）アクリレート７０〜９９重量％及び極性基を有するビニルモノマー１〜３０重量％とを含むモノマー成分１００モル部に対し、（ｂ）１分子中に（メタ）アクリロイル基を４個以上有しアクリル当量が１５０以下である少なくとも１種の多官能（メタ）アクリレート０．０１〜０．１モル部、（ｃ）光重合開始剤を含む紫外線硬化型粘着剤組成物を基材の少なくとも片面に塗布した後に、紫外線を照射して粘着剤層を形成する紫外線硬化型粘着シートの製造方法。
【請求項８】
波長３００〜４００ｎｍにおける強度が１〜５０ｍW/ｃｍ2である紫外線を照射して粘着剤層を形成する請求項７に記載の紫外線硬化型粘着シートの製造方法。
【発明の詳細な説明】
【技術分野】
【０００１】
本発明は、高温下における保持力を改善し、接着性に優れた粘着シート又はテープを提供する紫外線硬化型粘着剤組成物、紫外線硬化型粘着シート及び紫外線硬化型粘着シートの製造方法に関する。
【背景技術】
【０００２】
従来、ポリエチレン発泡体、クロロプレン発泡体、ウレタン発泡体、アクリル発泡体等を基材とし、その両面にアクリル系やゴム系の粘着剤を設けた感圧性接着テープ又はシートは、自動車や機械部品、電化製品、建材等の種々の分野における部材の接合などに用いられている。この発泡体を基材とした感圧性接着テープ又はシートは、無溶剤で２つの面を簡単に接合でき、しかもこの基材の応力緩和率が大きいことから、被着体面に比較的微細な凹凸があっても、この凹凸面に基材が変形・密着して接着でき、好ましく用いられている。
【０００３】
しかしながら、上記感圧性接着テープ又はシートは、高温雰囲気下における発泡体基材の凝集破壊強度が低く、通常、凝集破壊強度で決定されるようなせん断強さや剥離強度が十分に得られ難いという問題があり、これに対して、アルキル（メタ）アクリレートを主成分とした感圧性接着テープ又はシートが開示されている（特許文献１参照）。
【０００４】
また、粘着剤層全体にガラスのミクロバブルを分散させることにより凝集力を向上させ、常温での剥離強度及びせん断強さと両方のバランスを考慮したアクリル系感圧接着シートが開示されている（特許文献２参照）が、上記アクリル系感圧接着テープを高温条件下で使用した場合、アクリル系粘着シート上に積層したアクリル系粘着剤層との界面で破壊してしまい、十分なせん断強さや剥離強度が得られないといった問題があった。
【０００５】
これに対して、アルキル（メタ）アクリレートを主成分とし、微粒子を分散させたアクリル系粘着シートが開示されている（特許文献３、４、５参照）が、高温下におけるせん断強さや剥離強度は十分に得られなかった。
【０００６】
また、泡状感圧接着テープ（特許文献６、７参照）、気泡含有粘着剤（特許文献８参照）、界面活性剤として分子中にオキシＣ2-3アルキレン基及びフッ素系炭化水素基を有するフッ素系界面活性剤を含有させた気泡含有粘弾性組成物（特許文献９参照）が開示されている。しかし、高温下におけるせん断強さや剥離強度は得られなかった。
【０００７】
また、炭素数が４〜１４個のアルキルアルコールの（メタ）アクリル酸エステル１００重量部に対し、共重合可能な分子量３００以上の多官能性オリゴアクリレートを、０．０００１〜０．０２モル、光重合開始剤を含有する紫外線硬化型粘着剤組成物（特許文献１０参照）が開示されているが、高温下におけるせん断強さや剥離強度は得られなかった。
【特許文献１】特開平９−２８６９５８号公報
【特許文献２】特公昭５７−１７０３０号公報
【特許文献３】特開平０８−１２０２３０号公報
【特許文献４】特開平０８−１０９３５６号公報
【特許文献５】特開平０７−４８５４９号公報
【特許文献６】特開平０１−２１７０９２号公報
【特許文献７】特開平０２−２４８４８３号公報
【特許文献８】特開昭６３−０８９５８２号公報
【特許文献９】特開２００６−２２１８９号公報
【特許文献１０】特開平７−２７８５００号公報
【発明の開示】
【発明が解決しようとする課題】
【０００８】
本発明は、上述した従来のアクリル系粘着シートにおける種々の問題点に鑑みてなされたものであり、高温条件下におけるせん断強さ及び接着強度に優れた粘着剤層を有する粘着シート又はテープを提供する紫外線硬化型粘着剤組成物、紫外線硬化型粘着シート及び紫外線硬化型粘着シートの製造方法の提供を目的とする。
【課題を解決するための手段】
【０００９】
本発明者らは、上記課題を達成すべく鋭意検討した結果、アルキル基中の炭素数が１〜２０のアルキル（メタ）アクリレート及び極性基を含有するビニルモノマーとを含むモノマー成分に対し、１分子中に（メタ）アクリロイル基を４個以上有しアクリル当量が１５０以下である少なくとも１種の多官能（メタ）アクリレート、少なくとも１種の光重合開始剤とを含んでなる紫外線硬化型粘着剤組成物を形成することにより上記課題を解決できることを見出した。本発明は、これらの知見に基づいて完成されたものである。すなわち、本発明は、以下に示すとおり
である。
【００１０】
１．（ａ）アルキル基中の炭素数が１〜２０のアルキル（メタ）アクリレート７０〜９９重量％及び極性基を有するビニルモノマー１〜３０重量％とを含むモノマー成分１００モル部に対し、（ｂ）１分子中に（メタ）アクリロイル基を４個以上有しアクリル当量が１５０以下である少なくとも１種の多官能（メタ）アクリレート０．０１〜０．１モル部、（ｃ）光重合開始剤を含む紫外線硬化型粘着剤組成物。
【００１１】
２．請求項１に記載の紫外線硬化型粘着剤組成物１００重量部に、さらに（ｄ）微粒子を０．５〜２０重量部含有する紫外線硬化型粘着剤組成物。
【００１２】
３．前記（ｄ）成分の微粒子が、平均粒径１〜５００μｍの中空微小球状体である請求項２に記載の紫外線硬化型粘着剤組成物。
【００１３】
４．（ｅ）気泡、及び／又は（ｆ）分子中に−CH2−CH2−O−もしくは−CH2−CH（CH3）−O−の構造を有する界面活性剤をさらに含有する請求項１〜３のいずれか１項に記載の紫外線硬化型粘着剤組成物。
【００１４】
５．請求項１〜４のいずれか1項に記載の紫外線硬化型粘着剤組成物に紫外線を照射して得た紫外線硬化型粘着剤組成物層からなる紫外線硬化型粘着シート。
【００１５】
６．請求項１〜４のいずれか１項に記載の紫外線硬化型粘着剤組成物に紫外線を照射して得た紫外線硬化型粘着剤組成物層を基材の少なくとも片面に有する紫外線硬化型粘着シート。
【００１６】
７．（ａ）アルキル基中の炭素数が１〜２０のアルキル（メタ）アクリレート７０〜９９重量％及び極性基を有するビニルモノマー１〜３０重量％とを含むモノマー成分１００モル部に対し、（ｂ）１分子中に（メタ）アクリロイル基を４個以上有しアクリル当量が１５０以下である少なくとも１種の多官能（メタ）アクリレート０．０１〜０．１モル部、（ｃ）光重合開始剤を含む紫外線硬化型粘着剤組成物を基材の少なくとも片面に塗布した後に、紫外線を照射して粘着剤層を形成する紫外線硬化型粘着シートの製造方法。
【００１７】
８．波長３００〜４００ｎｍにおける強度が１〜５０ｍW/ｃｍ2である紫外線を照射して粘着剤層を形成する請求項７に記載の紫外線硬化型粘着シートの製造方法。
【００１８】
本発明の粘着シートによれば、高温条件下におけるせん断強さ及び接着強度に優れた粘着剤層を有する粘着シートを形成することが可能となる。
【発明を実施するための最良の形態】
【００１９】
本発明の粘着剤組成物は、（ａ）アルキル基中の炭素数が１〜２０のアルキル（メタ）アクリレート７０〜９９重量％及び極性基を含有するビニルモノマー１〜３０重量％とを含むモノマー成分１００モル部に対し、（ｂ）１分子中に（メタ）アクリロイル基を４個以上有しアクリル当量が１５０以下である少なくとも１種の多官能（メタ）アクリレート０．０１〜０．１モル部、（ｃ）光重合開始剤を含むことを特徴とする紫外線硬化型粘着剤組成物である。
【００２０】
前記（ａ）成分であるアルキル基中の炭素数が１〜２０のアルキル（メタ）アクリレートとしては、例えばメチル基やエチル基、プロピル基やブチル基、アミル基やヘキシル基、ヘプチル基や２−エチルヘキシル基、イソオクチル基やイソノニル基、イソデシル基やドデシル基、ラウリル基やトリデシル基、テトラデシル基やペンタデシル基、ヘキサデシル基やヘプタデシル基、オクタデシル基やノナデシル基、エイコシル基の如き炭素数が１〜２０、就中４〜１８の直鎖又は分岐のアルキル基を有するアクリル基やメタクリル基のエステルの１種又は２種以上を用いたものが挙げられる。
【００２１】
また、前記（ａ）成分中に含まれる極性基を含有するビニルモノマー（以下、極性基を含有するモノマー成分）としては、特に限定はなく、前記アルキル（メタ）アクリレートと共重合しうるものであればよい。
【００２２】
このような極性基を含有するモノマーとしては、（メタ）アクリル酸、カルボキシエチル（メタ）アクリレート、カルボキシペンチル（メタ）アクリレート、イタコン酸、マレイン酸、フマル酸、クロトン酸などのカルボキシル基含有モノマー；無水マレイン酸、無水イタコン酸などの酸無水物モノマー；（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）メチル（メタ）アクリレートなどのヒドロキシ基含有モノマー；スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン基含有モノマー；２−ヒドロキシエチルアクリロイルホスフェートなどのリン酸基含有モノマー；（メタ）アクリルアミド、Ｎ−メチロールアクリルアミド、アクリロイルモルホリン等のアミド系モノマー、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等のスクシンイミド系モノマー；酢酸ビニル、Ｎ−ビニルピロリドン、Ｎ−ビニルカルボン酸アミド、スチレン、Ｎ−ビニルカプロラクタム等のビニル系モノマー；アクリロニトリル、メタクリロニトリル、（メタ）アクリル酸グリシジル、テトラヒドロフルフリル（メタ）アクリレート、ポリエチレングリコール（メタ）アクリレート、ポリプロピレングリコール（メタ）アクリレート、フッ素（メタ）アクリレート、シリコーン（メタ）アクリレート、２−メトキシエチルアクリレート等のアクリル酸エステル系モノマー等を挙げることができる。
【００２３】
紫外線硬化型粘着剤組成物中の（ａ）成分であるモノマーとしては、アルキル（メタ）アクリレートを７０〜９９重量％、極性基を含有するモノマーを１〜３０重量％、好ましくは、アルキル（メタ）アクリレート８０〜９９重量％、極性基を含有するモノマーを１〜２０重量％、さらに好ましくはアルキル（メタ）アクリレートを９０〜９８重量％、極性基を含有するモノマーを２〜１０重量％含有する。極性基を含有するモノマーが３０重量％より多い場合には、粘着剤タックが減少し、逆に極性基を含有するモノマーが１重量％より少ない場合には粘着剤の凝集力が低下する。
【００２４】
当該紫外線硬化型粘着剤組成物は、その取り扱い上、塗工に適した粘度（通常、Ｂ型粘度計における粘度測定において、２５℃で０．３〜４０Ｐａ・ｓ）に調整するのが好ましい。そのため、上記モノマー成分は、予備重合して部分重合物としておくことができる。
【００２５】
上記（ａ）成分であるモノマー成分の部分重合物の重合率は、部分重合物中のプレポリマー分子量にもよるが、２〜４０重量％程度とするのが好ましい。さらには、５〜２０重量％とするのが好ましい。部分重合する際には、酸素との接触を避けて紫外線照射するの
が好ましい。
【００２６】
なお、部分重合物の重合率は、部分重合物約０．５ｇを精秤し、これを１３０℃で２時間乾燥した後の重量を精秤して重量減少量（揮発分（未反応モノマー重量））を求め、得られた数値を以下の式に代入して算出した。
【００２７】
部分重合物の重合率分（％）＝〔１−（重量減少量）／（乾燥前の部分重合物の重量）〕×１００
窒素雰囲気下、紫外線に曝露して部分重合させることによって得られるプレポリマーを含む部分重合物のＭｗ（重量平均分子量）は、１０万〜１０００万、好ましくは５０万〜９００万、１００万〜８００万である。Ｍｗ（重量平均分子量）が、１０万未満では、未架橋成分とする効果が乏しく、１０００万以上では、モノマー成分に溶解させることが困難となる。
【００２８】
重量平均分子量（Ｍｗ）は、ゲルパーミエーションクロマトグラフ（ＧＰＣ）により測定できる。より具体的には、ＧＰＣ測定装置として、商品名「ＨＬＣ−８１２０ＧＰＣ」（東ソー株式会社製）を用いて、ポリスチレン換算値により、次のＧＰＣの測定条件で測定して求めることができる。
ＧＰＣの測定条件
・サンプル濃度：０．１重量％（テトラヒドロフラン溶液）
・サンプル注入量：１００μｌ
・溶離液：テトラヒドロフラン（ＴＨＦ）
・流量（流速）：０．５ｍＬ／ｍｉｎ
・カラム温度（測定温度）：４０℃
・カラム：商品名「ＴＳＫ  ＧＥＬ  ＧＭＨＨＲ−Ｈ（２０）」（東ソー株式会社製）を２本連結
・検出器：示差屈折計
また、塗工に適した粘度にするため、紫外線硬化型粘着剤組成物に増粘用ポリマーを適宜に配合することにより粘度調整してもよい。増粘用ポリマーとしては、アクリル酸、アクリルアミド、アクリロニトリル、アクリロイルモルホリン等を共重合したアクリル系ポリマーや、スチレンブタジエンゴム（ＳＢＲ）、イソプレンゴム、スチレンブタジエンブロック共重合体（ＳＢＳ）、エチレン−酢酸ビニル共重合体、アクリルゴム、ポリウレタン、ポリエステル等を用いることができる。増粘用ポリマーを用いる場合には、紫外線硬化型粘着剤組成物に対して増粘用ポリマーを５〜４０重量％の割合で含有するのが好ましい。
【００２９】
本発明において、前記（ｂ）成分である１分子中に（メタ）アクリロイル基を４個以上有しアクリル当量が１５０以下である多官能（メタ）アクリレートとしては、例えばペンタエリスリトールテトラ（メタ）アクリレート、テトラメチロールメタンテトラ（メタ）アクリレート、ジペンタエリスリトールモノヒドロキシペンタ（メタ）アクリレート及びそれとヘキサメチレンジイソシアネートとの反応物、ジペンタエリスリトールヘキサ（メタ）アクリレート、などが挙げられる。これらは単独で用いてもよいし、２種類以上を併用してもよい。
【００３０】
前記（ｂ）成分は１分子中に（メタ）アクリロイル基を４個以上、好ましくは６個以上有する多官能（メタ）アクリレートを用いることが好ましい。１分子中に（メタ）アクリロイル基を４個以上有する多官能（メタ）アクリレートを用いることで、高温下における保持力が向上し、かつ接着性に優れる粘着シートを提供できる。この理由については、定かではないが、（メタ）アクリロイル基が４個以上であると、粘着剤組成物層中で、架橋点の密度分布を生じさせ、高架橋密度による高凝集性と低架橋密度による応力緩和性とを同時に発現するためではないかと推察される。（メタ）アクリロイル基の数が４個より少ないと、架橋点の密度分布を起こさないと推察される。
【００３１】
また、前記（ｂ）成分はアクリル当量が１５０以下、好ましくは１２０以下、更に好ましくは１００以下の多官能（メタ）アクリレートが好ましい。アクリル当量が１５０より大きい場合には、粘着剤層の架橋点の密度分布が小さくなり、より高いせん断強さが得られない。
【００３２】
なお、アクリル当量は（ｂ）成分である多官能（メタ）アクリレートにおける（メタ）アクリロイル基１個当たりの分子量であり、以下に示す式で表される。
【００３３】
アクリル当量＝（ｂ）成分の分子量／成分（ｂ）１分子中に含まれる（メタ）アクリロイル基数
本発明において、これら多官能（メタ）アクリレートの使用量は、その官能基数などにより多少異なるが、前記（ａ）モノマー成分１００モル部に対し、０．０１〜０．１モル部、好ましくは０．０２〜０．０８モル部、さらに好ましくは０．０２〜０．０６モル部の範囲で用いられる。
【００３４】
なお、（ｂ）成分のモル部は、（ａ）成分のモル比の和を１００モル部とした場合に、次に示す式で表される。
（ｂ）成分のモル部＝（ｂ）モル比／（ａ）モル比（アルキル（メタ）アクリレートのモル比＋ビニルモノマーのモル比）×１００
【００３５】
（ｂ）成分である多官能（メタ）アクリレートの含有量が０．０１モル部より少ないと高温条件下における十分な凝集力を得ることができず、０．１モル部より多いとタックが低下し、凝集力が強くなりすぎる。このような範囲で多官能（メタ）アクリレートを用いることにより、高温環境下でも良好な凝集力が維持でき、接着強度及び保持性が向上する。
【００３６】
（ｂ）成分である多官能（メタ）アクリレートは、紫外線硬化型粘着剤組成物の重合を実質的に完結した際に得られた重合硬化物の不溶解分率が３０〜９０重量％、好ましくは４０〜８０重量％、更に好ましくは５０〜８０重量％になるように添加することが好ましい。
【００３７】
不溶解分率が３０重量％以下であると、十分な凝集力を得ることができなくなり、９０重量％以上であると粘着剤のタックが減少し、また凝集力が強くなりすぎる場合があり、好ましくない。
【００３８】
なお、不溶解分率は、紫外線硬化型粘着剤組成物の重合を実質的に完結した際に得られる重合硬化物を秤量して初期重量とする。その後、酢酸エチル中に投入し、室温で一週間以上放置したのち、不溶分のみを取り出し、不溶分に含まれている溶剤を１３０℃条件下で２時間以上熱風乾燥して除去した後、秤量して、不溶分重量とする。
【００３９】
不溶解分率＝不溶分重量／初期重量×１００（％）
【００４０】
（光重合開始剤）
前記（ｃ）成分である前記光重合開始剤としては、特に制限されず、例えば、アセトフェノン系光重合開始剤、ベンゾインエーテル系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。
【００４１】
アセトフェノン系光重合開始剤としては、例えば、４−（２−ヒドロキシエトキシ）フェニル（２−ヒドロキシ−２−プロピル）ケトン（例として、チバガイキー社製、商品名；ダロキュアー２９５９）、α−ヒドロキシ−α、α'−ジメチルアセトフェノン（例として、チバガイキー社製、商品名；ダロキュアー１１７３）、メトキシアセトフェノン、２，２'−ジメトキシ−２−フェニルアセトフェノン（例として、チバガイキー社製、商品名；イルガキュアー６５１）、２−ヒドロキシ−２−シクロヘキシルアセトフェノン（例として、チバガイキー社製、商品名；イルガキュアー１８４）２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−ｔ−ブチル−ジクロロアセトフェノンなどが挙げられる。
【００４２】
具体的には、ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。
【００４３】
α−ケトール系光重合開始剤としては、例えば、２−メチル−２−ヒドロキシプロピオフェノン、１−［４−（２−ヒドロキシエチル）−フェニル］−２−ヒドロキシ−２−メチルプロパン−１−オンなどが挙げられる。
【００４４】
芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。
【００４５】
また、ベンゾイン系光重合開始剤には、例えば、ベンゾインなどが含まれる。；ベンジル系光重合開始剤には、例えば、ベンジルなどが含まれる。；ベンゾフェノン系光重合開始剤には、例えば、ベンゾフェノン、ベンゾイル安息香酸、３，３´−ジメチル−４−メトキシベンゾフェノン、ポリビニルベンゾフェノン、α−ヒドロキシシクロヘキシルフェニルケトンなどが含まれる。；ケタール系光重合開始剤には、例えば、ベンジルジメチルケタールなどが含まれる。；チオキサントン系光重合開始剤には、例えば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン、ドデシルチオキサントンなどが含まれる。
【００４６】
その他、ハロゲン化ケトン、アシルフォスフィンオキサイド（例として、チバガイキー社製、商品名；イルガキュアー８１９）などを挙げることができる。
【００４７】
（ｃ）成分である光重合開始剤の使用量としては、上記モノマー成分１００モル部に対して、通常は０．０６〜３重量部、好ましくは０．０８〜２重量部、さらに好ましくは０．１〜１重量部の範囲内の量で配合される。その添加量が０．０６モル部未満では重合反応が不十分となり、１モル部を超えるとポリマーの低分子量化を招く。
【００４８】
また、本発明の紫外線硬化型粘着剤組成物は、（ａ）アルキル基中の炭素数が１〜２０のアルキル（メタ）アクリレート７０〜９９重量％及び及び極性基を有するビニルモノマー１〜３０重量％とを含むモノマーに対し、（ｂ）１分子中に（メタ）アクリロイル基を４個以上含有する多官能（メタ）アクリレート、（ｃ）光重合開始剤に加えて、（ｄ）微粒子、（ｅ）気泡、（ｆ）界面活性剤を併用して使用してもよい。
【００４９】
（ｄ）微粒子を使用することにより、例えば、紫外線硬化型粘着剤組成物におけるせん断接着力を高めることができ、また、加工性を向上させることができる。（ｄ）微粒子は、単独で又は２種以上組み合わせて使用することもできる。
【００５０】
本発明の、紫外線硬化型粘着剤組成物に用いられる（ｄ）微粒子としては、銅、ニッケル、アルミニウム、クロム、鉄、ステンレスなどの金属粒子、金属酸化物粒子；炭化ケイ素、炭化ホウ素、炭化窒素などの炭化物粒子、窒化アルミニウム、窒化ケイ素、窒化ホウ素などの窒化物粒子；アルミナ、ジルコニウムなどの酸化物に代表されるセラミック粒子；炭化カルシウム、水酸化アルミニウム、ガラス、シリカなどの無機微粒子；火山シラス、砂などの天然原料粒子；ポリスチレン、ポリメチルメタクリレート、フェノール樹脂、ベンゾグアナミン樹脂、尿素樹脂、シリコーン樹脂、ナイロン、ポリエステル、ポリウレタン、ポリエチレン、ポリプロピレン、ポリアミド、ポリイミドなどのポリマー粒子などを挙げることができる。
【００５１】
また、（ｄ）微粒子としては、中空微粒子状体を好ましく用いることができる。中空微粒子状体としては、中空の無機系微粒子状体であってもよく、中空の有機系微粒子状体でもよい。具体的には、中空の無機系微粒子状体としては、例えば、中空ガラスバルーン等のガラス製の中空バルーン；中空アルミナバルーン等の金属化合物製の中空バルーン；中空セラミックバルーン等の磁器製の中空バルーンなどを挙げることができる。また、中空の有機系微粒子状体としては、例えば、中空のアクリルバルーン、中空の塩化ビニリデンバルーン等樹脂製の中空バルーンなどを挙げることができる。
【００５２】
中空ガラスバルーンとしては例えば、商品名「ガラスマイクロバルーン」（富士シリシア（株）製）や商品名「セルスターＺ−２５」「セルスターＺ−２７」「セルスターＣＺ−３１Ｔ」「セルスターＺ−３６」「セルスターＺ−３９」「セルスターＴ‐３６」「セルスターＳＸ−３９」「セルスターＰＺ‐６０００」（いずれも東海工業（株）製）、商品名「サイラックス・ファインバルーン」（ファインバルーン（有）製）などを用いることができる。
【００５３】
中実ガラスバルーンを使用してもよい。市販されている商品名「サンスフィアＮＰ−１００」（旭硝子（株）製）、商品名「マイクロガラスビーズＥＭＢ−２０（ポッターズ・バロティーニ（株））、商品名「ガラスビーズＥＧＢ−２１０（ポッターズ・バロティーニ（株））など用いることができる。
【００５４】
これら（ｄ）微粒子の中でも、紫外線反応を用いる重合の効率や重みなどの観点から、中空の無機系微粒子状体を用いることが好ましく、更に中空ガラスバルーンを用いることでせん断力、保持力などの他の特性を損なうことなく、高温接着力を向上させることが可能となる。
【００５５】
中空微粒子状体の粒径（平均粒子径）としては特に制限されていないが、例えば１〜５００μｍ（好ましくは５〜２００μｍ、さらに好ましくは１０〜１５０μｍ）の範囲から選択することができる。
【００５６】
（ｄ）微粒子の比重としては、特に制限されないが、例えば、０．１〜１．８ｇ／ｃｍ3の範囲から選択することができる。より好ましくは０．２〜１．５ｇ／ｃｍ3、さらに好ましくは０．２〜０．５／ｃｍ2の範囲から選択することができる。
【００５７】
（ｄ）微粒子の比重が０．１ｇ／ｃｍ3よりも小さいと、（ｄ）微粒子を紫外線硬化型粘着剤組成物中に配合して混合する際に、浮き上がりが大きくなり、均一に分散させることができにくい場合がある。また、ガラス強度が弱く容易に割れてしまう。逆に、１．８ｇ／ｃｍ3よりも大きいと、紫外線の透過率が低下して紫外線反応の効率が低下する恐れがある。また、アクリル発泡体様テープが重くなり、作業性が悪くなる。
【００５８】
（ｄ）微粒子の使用量としては、特に限定されず、例えば、紫外線硬化型粘着剤組成物により形成された紫外線硬化性粘着組成物層の全体積に対して５〜５０体積％、好ましくは１５〜４０体積％となるような範囲から選択することができる。
【００５９】
（ｄ）微粒子の使用量が、紫外線硬化型粘着剤組成物により形成された紫外線硬化性粘着剤組成物層の全体積に対して１０体積％未満となるような使用量であると（ｄ）微粒子を添加した効果が低く、一方、５０体積％を超えるような使用量であると接着力が低下する。
【００６０】
また、本発明の紫外線硬化型粘着剤組成物は、（ｅ）気泡を含有してもよい。気泡を含有する紫外線硬化型粘着剤組成物に混合可能な気泡量としては、特に制限されず、使用用途などに応じて適宜選択することができる。
【００６１】
例えば、気泡の含有量は、紫外線硬化型粘着剤組成物の全体積に対して５〜４０体積％、好ましくは８〜３０体積％である。混合量が５体積％より少なくなると気泡を混合した効果が得られず、４０体積％より大きくなると紫外線硬化型粘着剤組成物を貫通する気泡が入り、接着性能や外観が悪くなる。
【００６２】
気泡を含有する紫外線硬化型粘着剤組成物中に混合される気泡は、独立気泡タイプの気泡、連続気泡タイプのいずれをも用いることができるが、それらが混在した気泡でもよい。
【００６３】
また、このような気泡としては、通常、球状（特に真球状）の形状を有しているが、いびつな形状の球状を有していてもよく、その粒径（平均粒子径）としては特に制限されないが、例えば１〜１０００μｍ、好ましくは５〜５００μｍ、さらに好ましくは１０〜３００μｍの範囲から選択することができる。
【００６４】
なお、気泡中に含まれる気体成分（気泡を形成するガス成分；「気泡形成ガス」と称する場合がある）としては、特に制限されず、窒素、二酸化炭素、アルゴンなどの不活性ガスの他、空気などの各種気体成分を用いることができる。
【００６５】
気泡形成ガスとしては、気泡形成ガスを混合した後に重合反応等の反応を行う場合は、重合反応を阻害しないものを用いることが重要である。気泡形成ガスとしては、反応を阻害しないことやコスト的な観点などから、窒素が好適である。
【００６６】
また、微細な気泡を安定に混合するために紫外線硬化型粘着剤組成物には（ｆ）界面活性剤を添加してもよい。使用する界面活性剤には分子中に−ＣＨ2−ＣＨ2−Ｏ−もしくは−ＣＨ2−ＣＨ（ＣＨ3）−Ｏ−の構造を有する界面活性剤が用いられる。分子中に該構造を有することにより中空微粒子状体と紫外線硬化型粘着剤組成物との密着性を改善し、応力分散性を発現させ、接着強さが発現される。
【００６７】
使用する（ｆ）界面活性剤としては該構造を分子中に有する界面活性剤であれば特に限定されないが、ベースポリマーに対する分散性の観点からノニオン系界面活性剤が好適に用いられ、炭化水素系界面活性剤、シリコーン系界面活性剤、フッ素系界面活性剤のノニオン系界面活性剤を用いることができる。
【００６８】
例えば、炭化水素系界面活性剤のノニオン系界面活性剤としては、ポリオキシエチレンアルキルエーテル、ポリオキシエチレンアルキルフェニルエーテル、ポリオキシエチレンソルビタンアルキレート、ポリエチレングリコールアルキレート、ポリオキシエチレンアルキルアミンが挙げられる。
【００６９】
また、微粒子状体と紫外線硬化型粘着剤組成物との密着性の改善の効果が大きいこと及び気泡混合における混合性の観点から、フッ素系界面活性剤のノニオン系界面活性剤を更に好適に用いることができる。
【００７０】
特に、重量平均分子量が２００００以上のフッ素系ポリマーを含有するフッ素系界面活性剤を用いることができる。
【００７１】
フッ素系界面活性剤として、重量平均分子量が２００００以上のフッ素系ポリマーを含有するものが用いられた場合、気泡を含有する紫外線硬化型粘着剤組成物中には、充分な量の気泡が安定して混合されている。
【００７２】
これは、フッ素系界面活性剤を構成するフッ素系ポリマーの重量平均分子量が、２００００以上と大きいために、生じた気泡の膜強度が強くなり、そのため、混合可能な気泡量が多くなり、また、気泡の安定性が高まり、気泡の合一化が進み難くなっているためであると推察される。
【００７３】
フッ素系界面活性剤としては、重量平均分子量が２００００以上のフッ素系ポリマーを含有するフッ素系界面活性剤を用いることが好ましく、２００００〜１０００００、好ましくは２２０００〜８００００、さらに好ましくは２４０００〜６００００の範囲から選択できる。
【００７４】
フッ素系界面活性剤のフッ素系ポリマーの重量平均分子量が２００００未満であると、気泡の混合性や、混合された気泡の安定性が低下し、混合することが可能な気泡の量が低下し、また、たとえ混合されても、気泡を混合してから、気泡を含有する紫外線硬化型粘着剤組成物を形成するまでの間に、気泡の合一が進み易く、その結果、気泡を含有する紫外線硬化型粘着剤組成物中の気泡量が減少し、また気泡を含有する紫外線硬化型粘着剤組成物を貫通するような気泡（孔）が形成されるようになる。
【００７５】
なお、前記フッ素系ポリマーは１種のみが用いられていてもよく、２種以上が組み合わせられて用いられていてもよい。
【００７６】
このようなフッ素系ポリマーは、モノマー成分として、フッ素原子含有基を有するモノマー（「フッ素系モノマー」と称する場合がある）を少なくとも含有している。フッ素系モノマーは、１種のみが用いられていてもよく、２種以上が組み合わせられて用いられていてもよい。
【００７７】
前記フッ素系モノマーとしては、例えば、フッ素原子含有基を有するビニル系単量体を好適に用いることができる。このようなフッ素原子含有基を有するビニル系単量体において、フッ素原子含有基としては、パーフルオロ基が好適であり、該パーフルオロ基は、１価であってもよく、２価以上の多価であってもよい。
【００７８】
１価のフッ素原子含有基（特にパーフルオロ基）としては、例えば、パーフルオロアルキル基（例えば、ＣＦ3ＣＦ2基、ＣＦ3ＣＦ2ＣＦ2基など）を好適に用いることができる。
【００７９】
該パーフルオロアルキル基は、他の基（例えば、−Ｏ−基、−ＯＣＯ−基、アルキレン基など）を介してビニル系単量体に結合していてもよい。具体的には、１価のフッ素原子含有基は、パーフルオロエーテル基（パーフルオロアルキル−オキシ基等）、パーフルオロエステル基（パーフルオロアルキル−オキシカルボニル基や、パーフルオロアルキル−カルボニルオキシ基等）などの形態であってもよい。
【００８０】
前記パーフルオロエーテル基としては、例えば、ＣＦ3ＣＦ2Ｏ基、ＣＦ3ＣＦ2ＣＦ2Ｏ基などが挙げられる。また、前記パーフルオロエステル基としては、例えば、ＣＦ3ＣＦ2ＯＣＯ基、ＣＦ3ＣＦ2ＣＦ2ＯＣＯ基、ＣＦ3ＣＦ2ＣＯＯ基、ＣＦ3ＣＦ2ＣＦ2ＣＯＯ基などが挙げられる。
【００８１】
また、２価以上のフッ素原子含有基において、例えば、２価のフッ素原子含有基としては、前記パーフルオロアルキル基に対応したパーフルオロアルキレン基（例えば、テトラフルオロエチレン基、ヘキサフルオロプロピレン基など）などが挙げられる。
【００８２】
該パーフルオロアルキレン基は、前記パーフルオロアルキル基と同様に、他の基（例えば、−Ｏ−基、−ＯＣＯ−基、アルキレン基など）を介して主鎖に結合していてもよく、例えば、テトラフルオロエチレン−オキシ基、ヘキサフルオロプロピレン−オキシ基等のパーフルオロアルキレン−オキシ基；テトラフルオロエチレン−オキシカルボニル基、ヘキサフルオロプロピレン−オキシカルボニル基等のパーフルオロアルキレン−オキシカルボニル基などの形態であってもよい。
【００８３】
このようなパーフルオロ基（パーフルオロアルキル基やパーフルオロアルキレン基など）等のフッ素原子含有基において、パーフルオロ基部位の炭素数としては特に制限されず、例えば、１又は２以上（好ましくは３〜３０、さらに好ましくは４〜２０）である。
【００８４】
フッ素原子含有基を有するビニル系単量体としては、特にフッ素原子含有基を有する（メタ）アクリル酸エステルが好適である。このようなフッ素原子含有基を有する（メタ）アクリル酸エステルとしては、例えば、パーフルオロアルキル（メタ）アクリレートが好適である。
【００８５】
パーフルオロアルキル（メタ）アクリレートとしては、例えば、パーフルオロメチル（メタ）アクリレート、パーフルオロエチル（メタ）アクリレート、パーフルオロプロピル（メタ）アクリレート、パーフルオロイソプロピル（メタ）アクリレート、パーフルオロブチル（メタ）アクリレート、パーフルオロイソブチル（メタ）アクリレート、パーフルオロｓ−ブチル（メタ）アクリレート、パーフルオロｔ−ブチル（メタ）アクリレート、パーフルオロペンチル（メタ）アクリレート、パーフルオロヘキシル（メタ）アクリレート、パーフルオロヘプチル（メタ）アクリレート、パーフルオロオクチル（メタ）アクリレートなどのパーフルオロＣ1-20アルキル（メタ）アクリレートなどが挙げられる。
【００８６】
フッ素系ポリマーとしては、モノマー成分として、フッ素系モノマーとともに、該フッ素系モノマーと共重合が可能なモノマー成分（「非フッ素系モノマー」と称する場合がある）が用いられていてもよい。非フッ素系モノマーは単独で又は２種以上組み合わせて使用することができる。
【００８７】
例えば、フッ素系モノマーがフッ素原子含有基を有するビニル系単量体［特に、フッ素原子含有基を有する（メタ）アクリル酸エステル］である場合、非フッ素系モノマーとしては、（メタ）アクリル酸エステルを好適に用いることができ、なかでも、（メタ）アクリル酸アルキルエステルが好ましい。
【００８８】
（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ4-18アルキルエステル］などが挙げられる。
【００８９】
なお、（メタ）アクリル酸アルキルエステル以外の（メタ）アクリル酸エステルとしては、例えば、シクロペンチル（メタ）アクリレート、シクロヘキシル（メタ）アクリレート、イソボルニル（メタ）アクリレート等の脂環式炭化水素基を有する（メタ）アクリル酸や、フェニル（メタ）アクリレート等の芳香族炭化水素基を有する（メタ）アクリル酸などが挙げられる。
【００９０】
また、非フッ素系モノマーとしては、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、ビニルトルエンなどの芳香族ビニル化合物；アクリロニトリルやメタクリロニトリルなどのシアノ基含有単量体；エチレン、ブタジエン、イソプレン、イソブチレンなどのオレフィン又はジエン類；酢酸ビニルなどのビニルエステル類；ビニルアルキルエーテルなどのビニルエーテル類；塩化ビニル；アクリルアミド、メタアクリルアミド、Ｎ−ビニルピロリドン、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有単量体；（メタ）アクリル酸ヒドロキシエチル、（メタ）アクリル酸ヒドロキシプロピル、（メタ）アクリル酸ヒドロキシブチル等の（メタ）アクリル酸ヒドロキシアルキルなどの水酸基含有単量体；（メタ）アクリル酸アミノエチル、（メタ）アクリル酸ジメチルアミノエチル、（メタ）アクリル酸ｔ−ブチルアミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのグリシジル基含有単量体；２−メタクリロイルオキシエチルイソシアネートなどのイソシアネート基含有単量体などが挙げられる。
【００９１】
さらにまた、非フッ素系モノマーとしては、例えば、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１，６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）が用いられていてもよい。
【００９２】
本発明では、フッ素系界面活性剤としては、フッ素原子含有基を有するビニル系単量体[特に、フッ素系含有基を有する（メタ）アクリル酸エステル]を少なくともモノマー成分とするフッ素系ポリマーを含有するフッ素系界面活性剤が好適であり、中でも、フッ素系原子含有基を有するビニル系単量体[特に、フッ素原子含有基を有する（メタ）アクリル酸エステル]と、（メタ）アクリル酸エステル[特に（メタ）アクリル酸アルキルエステル]とを少なくともモノマー成分とするフッ素系ポリマーを含有するフッ素系界面活性剤を好適に用いることができる。
【００９３】
具体的には、フッ素系界面活性剤としては、商品名「フタージェント２５１」（株式会社ネオス製）、商品名「ＦＴＸ−２１８」（株式会社ネオス製）、商品名「エフトップＥＦ−３５２」（株式会社ジェムコ製）、商品名「エフトップＥＦ−８０１」（株式会社ジェムコ製）、商品名「メガファックＦ−４７７」（大日本インキ化学工業株式会社製）、商品名「メガファックＦ−４７０」（大日本インキ化学工業株式会社製）、商品名「サーフロンＳ−３８１」（セイミケミカル株式会社製）、商品名「サーフロンＳ−３８３」（セイミケミカル株式会社製）、商品名「サーフロンＳ−３９３」（セイミケミカル株式会社製）、商品名「ＫＨ−２０」（セイミケミカル株式会社製）、商品名「ＫＨ−４０」（セイミケミカル株式会社製）、商品名「ユニダインＴＧ−６５６」（ダイキン工業（株）製）などを用いることができる。
【００９４】
フッ素系界面活性剤の使用量（固形分）としては、特に制限されないが、例えば、気泡含有する紫外線硬化型粘着剤組成物中の（ａ）モノマー成分１００重量部に対し０．０１〜２重量部、好ましくは０．０３〜１．５重量部、さらに好ましくは０．０５〜１重量部の範囲から選択することができる。
【００９５】
フッ素系界面活性剤の使用量が、気泡を含有する紫外線硬化型粘着剤組成物中の（ａ）モノマー成分１００重量部に対して０．０１重量部未満であると、気泡の混合性が低下して充分な量の気泡を、気泡を含有する紫外線硬化型粘着剤組成物中に混合することが困難になり、一方、２重量部を超えると、接着性能が低下する。
【００９６】
本発明では、紫外線硬化型粘着剤組成物中に気泡を安定的に混合して存在させるために、気泡は、紫外線硬化型粘着剤組成物中に配合する最後の成分として配合して混合させることが好ましい。
【００９７】
気泡を含有する紫外線硬化型粘着剤組成物の粘度としては、混合された気泡を安定的に保持することが可能な粘度であれば特に制限されないが、例えば、粘度計としてＢＨ粘度計を用いて、ローター：Ｎｏ．５ローター、回転数：１０ｒｐｍ、測定温度：３０℃の条件で測定された粘度としては、５〜５０Ｐａ・ｓ（好ましくは１０〜４０Ｐａ・ｓ）であることが望ましい。
【００９８】
気泡を含有する紫外線硬化型粘着剤組成物の粘度（ＢＨ粘度計、Ｎｏ．５ローター、１０ｒｐｍ、３０℃）が、５Ｐａ・ｓ未満であると、粘度が低すぎて、混合した気泡がすぐに合一して系外に抜けてしまう場合があり、一方、５０Ｐａ・ｓを超えていると、気泡を含有する紫外線硬化型粘着剤組成物を形成する際に粘度が高すぎて困難となる。
【００９９】
なお、気泡を含有する紫外線硬化型粘着剤組成物の粘度は、前述の通り、アクリルゴム、増粘性添加剤などの各種ポリマー成分等を配合する方法、モノマー成分を一部重合させて部分重合物とする方法などにより、調整することができる。
【０１００】
そして、この気泡を含有する紫外線硬化型粘着剤組成物に、気泡を導入して混合させることにより、気泡を安定的に含有している気泡を含有する紫外線硬化型粘着剤組成物を得ることができる。
【０１０１】
気泡を混合する方法としては、特に制限されず、公知の気泡混合方法を利用することができる。例えば、装置の例としては、中央部に貫通孔を持った円盤上に、細かい歯が多数ついたステータと、歯のついているステータとが対向しており、円盤上にステータと同様の細かい歯がついているロータとを備えた装置などが挙げられる。
【０１０２】
この装置におけるステータ上の歯と、ロータ上の歯との間に気泡を含有する紫外線硬化型粘着剤組成物を導入し、ロータを高速回転させながら、貫通孔を通して気泡を形成させるためのガス成分（気泡形成ガス）を、気泡を含有する紫外線硬化型粘着剤組成物に導入させることにより、気泡形成ガスが気泡を含有する紫外線硬化型粘着剤組成物に細かく分散され混合された気泡を含有する紫外線硬化型粘着剤組成物を得ることができる。
【０１０３】
なお、気泡の合一を抑制又は防止するためには、気泡の混合から、気泡を含有する紫外線硬化型粘着剤組成物の形成までの工程を一連の工程として連続的に行うことが好ましい。すなわち、前述のようにして気泡を混合させて気泡を含有する紫外線硬化型粘着剤組成物を調製した後、続いて、該気泡を含有する紫外線硬化型粘着剤組成物を用いて、公知の感圧性接着剤層の形成方法を利用して気泡を含有する紫外線硬化型粘着剤組成物を形成することが好ましい。
【０１０４】
このような気泡を含有する紫外線硬化型粘着剤組成物は、気泡の合一が起こり難く、充分な量の気泡を安定的に含有しているので、気泡を含有する紫外線硬化型粘着剤組成物を構成するポリマーや添加剤などを適宜選択することにより、気泡を含有する紫外線硬化型粘着剤組成物を形成するための気泡として好適に利用できる。
【０１０５】
また、紫外線硬化型粘着剤組成物には、前記以外に任意成分として、極性基を含有するモノマーの極性官能基と反応しうるイソシアネート基、エポキシ基、アジリジニル基、オキザゾリン基、カルボジイミド基等の官能基を有する架橋性化合物や、ロジン誘導体樹脂、ポリテルペン樹脂、石油樹脂、油溶性フェノール樹脂、などからなる常温で固体、半固体あるいは液状のものからなる粘着付与剤、可塑剤、軟化剤、充填剤、老化防止剤、顔料や染料などの着色剤など従来公知の各種の添加剤をその光重合性を阻害しない範囲内で適宜に配合することができる。
【０１０６】
紫外線硬化型粘着剤組成物の着色として、黒色が望まれる場合には、例えば、カーボンブラックを用いることができる。カーボンブラックの使用量は、着色度合いや、光重合反応を阻害しない観点から、例えば、紫外線硬化型粘着剤組成物中のベースポリマーを形成するための全モノマー成分１００重量部に対して、０．００１〜０．１０重量部、好ましくは０．０１〜０．１５重量部の範囲から選択することが好ましい。
【０１０７】
［紫外線硬化型粘着テープ又はシート］
本発明の紫外線硬化型接着テープ又はシートは、前記紫外線硬化型粘着剤組成物により形成された紫外線硬化型粘着剤組成物層を有している。このような紫外線硬化型粘着テープ又はシートとしては、基材の片面に紫外線硬化型粘着剤組成物層を積層した片面が接着面となっている紫外線硬化型粘着テープ又はシートの形態を有していてもよく、両面が接着面（粘着面）となっている紫外線硬化型接着テープ又はシートの形態を有していてもよい。
【０１０８】
以下に、図１、図２及び図３を用いて紫外線硬化型粘着テープ又はシートの製造方法を例示する。本発明における製造方法は図１、図２及び図３により限定されるものでない。
【０１０９】
図１は、本発明における２の基材に対して片面のみが接着面の構成を有する紫外線硬化型粘着テープに関する。２は基材を示している。１は紫外線硬化型粘着剤組成物を示している。図１の（ａ）は２の基材に対して、１の紫外線硬化型粘着剤組成物を直接塗布した状態を示している。
【０１１０】
（基材）
２の基材としては、例えば、紙などの紙系基材；布、不織布、ネットなどの繊維系基材；金属箔、金属板などの金属系基材；プラスチックのフイルムやシートなどのプラスチック系基材；ゴムシートなどのゴム系基材；発泡シートなどの発泡体や、これらの積層体（特に、プラスチック系基材と他の基材との積層体や、プラスチックフイルム同士の積層体など）等の適宜な薄葉体を用いることができる。基材としては、プラスチックのフイルムやシートなどのプラスチック系基材を好適に用いることができる。
【０１１１】
このようなプラスチックのフイルムやシートにおける素材としては、例えば、ポリエチレン（ＰＥ）、ポリプロピレン（ＰＰ）、エチレン−プロピレン共重合体、エチレン−酢酸ビニル共重合体（ＥＶＡ）等のα−オレフィンをモノマー成分とするオレフィン系樹脂；ポリエチレンテレフタレート（ＰＥＴ）、ポリエチレンナフタレート（ＰＥＮ）、ポリブチレンテレフタレート（ＰＢＴ）等のポリエステル系樹脂；ポリ塩化ビニル（ＰＶＣ）；酢酸ビニル系樹脂；ポリフェニレンスルフィド（ＰＰＳ）；ポリアミド（ナイロン）、全芳香族ポリアミド（アラミド）等のアミド系樹脂；ポリイミド系樹脂；ポリエーテルエーテルケトン（ＰＥＥＫ）などが挙げられる。これらの素材は単独で又は２種以上組み合わせて使用することができる。
【０１１２】
なお、基材として、プラスチック系基材が用いられている場合は、延伸処理等により伸び率などの変形性を制御していてもよい。また、基材としては、粘着剤層が活性エネルギー光線による硬化により形成される場合は、活性エネルギー光線の透過を阻害しないものを使用することが好ましい。
【０１１３】
基材の厚さは、強度や柔軟性、使用目的などに応じて適宜に選択でき、例えば、一般的には１〜１０００μｍ、好ましくは１〜５００μｍ、さらに好ましくは３〜３００μｍ程度であるが、これらに限定されない。なお、基材は単層の形態を有していてもよく、積層された形態を有していてもよい。
【０１１４】
基材の表面は、粘着剤層等との密着性を高めるため、慣用の表面処理、例えば、コロナ処理、クロム酸処理、オゾン暴露、火炎暴露、高圧電撃暴露、イオン化放射線処理等の化学的又は物理的方法による酸化処理等が施されていてもよく、下塗り剤や剥離剤等によるコーティング処理等が施されていてもよい。
【０１１５】
（塗布方法）
１の紫外線硬化型粘着剤組成物を２の基材に塗布する方法は、特に制限されず、通常の方法を採用できる。例えば、スロットダイ法、リバースグラビアコート法、マイクログラビア法、ディップ法、スピンコート法、刷毛塗り法、ロールコート法、フレキソ印刷法などが挙げられる。
【０１１６】
塗布時に使用するコーターとしては、一般的に用いられるリバースコーター、グラビアコーターなどのロールコーター、カーテンコーター、リップコーター、ダイコーター、ナイフコーターなど任意の塗布方法を採用できる。
【０１１７】
（粘着剤層）
粘着剤層の厚みとしては、特に制限されず、例えば、２００〜５０００μｍ、好ましくは３００〜４０００μｍ、さらに好ましくは４００〜３０００μｍの範囲から選択することができる。紫外線硬化型粘着剤組成物の厚みが２００μｍよりも小さいと、クッション性が低下して、曲面や凹凸面に対する接着性が低下し、一方、５０００μｍよりも大きいと、均一な厚みの層又はシートが得られにくくなる。
【０１１８】
紫外線硬化型粘着剤組成物を基材などに塗布させる際は、作業を円滑に行うために増粘することもできる。増粘は、例えば、アクリルゴム、増粘性添加剤などの各種ポリマー成分を配合する方法、ベースポリマーを形成するためのモノマー成分を部分的に重合させる方法などにより、調整することができる。
【０１１９】
図１の（ｂ）は、紫外線照射する工程を示している。１の紫外線硬化型粘着剤組成物に、５の剥離フイルムを介して酸素を遮断した状態で、４の紫外線照射して、３の紫外線硬化型粘着剤組成物層を得る工程を示している。
【０１２０】
（剥離フイルム）
本発明では、粘着剤層を形成・保護するために、シリコーン等の剥離剤をコートしたポリエチレンテレフタレート等の紫外線は透過するが酸素は遮断する剥離フイルムを用いることが好ましい。重合禁止作用のある酸素が、得られるポリマー重合率、分子量及び分子量分布に及ぼす影響をできるだけ防ぐために本剥離フイルムにより酸素を遮断した状態で積層させて行うことが好ましい。なお、剥離フイルムは、該剥離フイルムにより保護されている接着面を利用する際に剥離されるまで、紫外線硬化型粘着剤組成物層を保護してもよい。
【０１２１】
剥離フイルムを用いない他の方法としては、図１（ｂ）の紫外線照射工程において、剥離フイルムの代わりに、窒素ガスなどの不活性ガス雰囲気下において紫外線硬化型粘着剤組成物を光照射する工程であってもよい。
【０１２２】
不活性ガス雰囲気においては、できるだけ酸素が存在しないことが望ましく、酸素濃度で５０００ｐｐｍ以下であることが好ましい。溶存酸素が多い場合には、ラジカル発生量が抑制され、重合が十分に進行せず、得られるポリマー重合率、分子量及び分子量分布に悪影響を及ぼすことがある。
【０１２３】
このような剥離フイルムとしては、慣用の剥離紙などを使用できる。具体的には、剥離フイルムとしては、例えば、剥離処理剤による剥離処理層を少なくとも一方の表面に有する基材の他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材などを用いることができる。なお、剥離フイルムは、粘着剤層を支持するための基材として用いることも可能である。
【０１２４】
剥離フイルムとしては、例えば、剥離ライナー用基材の少なくとも一方の面に剥離処理層が形成されている剥離フイルムを好適に用いることができる。このような剥離ライナー用基材としては、ポリエステルフイルム（ポリエチレンテレフタレートフイルム等）、オレフィン系樹脂フイルム（ポリエチレンフイルム、ポリプロピレンフイルム等）、ポリ塩化ビニルフイルム、ポリイミドフイルム、ポリアミドフイルム（ナイロンフイルム）、レーヨンフイルムなどのプラスチック系基材フイルム（合成樹脂フイルム）や、紙類（上質紙、和紙、クラフト紙、グラシン紙、合成紙、トップコート紙など）の他、これらを、ラミネートや共押し出しなどにより、複層化したもの（２〜３層の複合体）等が挙げられる。
【０１２５】
一方、剥離処理層を構成する剥離処理剤としては、特に制限されず、例えば、シリコーン系剥離処理剤、フッ素系剥離処理剤、長鎖アルキル系剥離処理剤などを用いることができる。剥離処理剤は単独で又は２種以上組み合わせて使用することができる。
【０１２６】
剥離フイルム用基材としては、空気中や不活性ガス雰囲気中で光照射を行わない場合は、酸素を遮断することが可能なプラスチック系基材フイルム（特に、ポリエチレンテレフタレートフイルム）が用いられた剥離フイルム用基材を好適に用いることができる。
【０１２７】
（紫外線照射）
本発明において、紫外線照射に用いられる紫外線ランプとしては、波長３００〜４００ｎｍ領域にスペクトル分布を持つものが用いられ、その例としてはケミカルランプ、ブラックライト（東芝ライテック（株）製）、メタルハライドランプが挙げられる。
【０１２８】
特に、波長３００〜４００ｎｍにおける強度が１〜５０ｍＷ/ｃｍ2、好ましくは３〜３０ｍＷ／ｃｍ2照射するのが好ましい。紫外線の照度が５０ｍＷ／ｃｍ2より高い場合には重合熱の影響により生成するポリマーの分子量が低下して十分な粘着特性を得られず、１ｍＷ／ｃｍ2より低い場合には目的の粘着剤を得るまでに必要な紫外線照射時間が大幅に掛かる。紫外線照度はピーク感度最大波３５０ｎｍのＵＶＲ−Ｔ１（トプコン（株））で測定できる。
【０１２９】
本発明における紫外線の光照度は、紫外線ランプから紫外線硬化型粘着剤組成物までの距離や電圧の調整によって目的の照度に設定されるが、特開２００３−１３０１５号公報に開示された方法で、各工程における紫外線照射をそれぞれ複数段階に分割して行い、それにより粘着性能を更に精密に調製することができる。
【０１３０】
すなわち、本発明における光照射は、光照度３０ｍＷ/ｃｍ2以上の光照射を行う第一工程、次いで第一工程よりも低い光照度の光照射を行い実質的に重合反応を完了させる第二工程を施す方法、又は光照度３０ｍＷ/ｃｍ2以上の光照射を行う第一工程、次いで第一工程よりも低い光照度の光照射により重合率を少なくとも７０％にする第二工程、次いで光照度３０ｍＷ/ｃｍ2以上の光照射を行い実質的に重合反応を完了させる第三工程を施す方法により行われる。
【０１３１】
これらのうち第一工程、第三工程の光照射には、低圧水銀ランプ、高圧水銀ランプ、超高圧水銀ランプ、メタルハライドランプ等の光ランプが用いられ、第二工程の光照射には、ケミカルランプ、ブラックライト等の光ランプが用いられる。各工程における光の照度は、光ランプから紫外線硬化性粘着剤組成物までの距離や電圧の調整によって目的の照度に設定される。
【０１３２】
本発明の粘着シートの製造方法では、上記特定のモノマー組成を基材の一面に塗工した後に、光重合により該モノマー組成を重合して粘着剤層が形成される。
【０１３３】
光重合を用いているため、用いる光の照射強度や照射時間等を制御することにより、容易に高分子量体の粘着剤層を形成することができ、かつ初期にゲル化率が飽和するため、架橋のための養生時間を必要とせず、実質的に有機溶剤などの環境負荷物質を含んでいない。
【０１３４】
図１の（ｃ）は、２の基材の片面に３の紫外線硬化型粘着剤層を積層してなる紫外線硬化型粘着シートを示している。
【０１３５】
（他例）
図２は、本発明における紫外線硬化型粘着シートの製造方法における他例を示している。（ａ）は、２の基材の両面に１の紫外線硬化型粘着剤組成物を塗布している。（ｂ）は紫外線照射工程を示しており、２の基材の両面上、１の紫外線硬化型粘着剤組成物に対して５の剥離フイルムを介して４の紫外線照射を行い、３の紫外線硬化型粘着剤組成物層を得る工程を示している。（ｃ）は、２の基材の両面に３の粘着剤層を積層してなる紫外線硬化型粘着シートを示している。
【０１３６】
（他例）
図３は、本発明における紫外線硬化型粘着シートの製造方法における他例を示している。（ａ）は、５の剥離フイルム上に１の紫外線硬化型粘着剤組成物を塗布している。（ｂ）は、紫外線照射工程を示しており、１の紫外線硬化型粘着剤組成物に対して５の剥離フイルムを介して４の紫外線照射を行い、３の紫外線硬化型粘着剤組成物層を得る工程を示している。（ｃ）は、得られた紫外線硬化型粘着シートを示している。
【０１３７】
本発明により得られた紫外線硬化型粘着シートは、１分子中に（メタ）アクリロイル基を４個以上有する少なくとも１種の多官能（メタ）アクリレートを有する紫外線硬化型粘着剤組成物層を積層してなる紫外線硬化型粘着シートを使用しており、高温条件下におけるせん断強さ及び接着強度に優れている。
【実施例】
【０１３８】
以下、本発明の非限定的な実施例を挙げることにより、本発明をより詳細に説明する。
【０１３９】
（実施例１）
２−エチルヘキシルアクリレート（以下、２ＥＨＡと略す）９０重量部、極性基を含有するビニルモノマーとしてアクリル酸（以下、ＡＡと略す）１０重量部からなる混合モノマー溶液に、２,２−ジメトキシ−１,２−ジフェニルエタン−１−オン（チバガイキー（株）製、商品名「ＩＲＧＡＣＵＲＥ６５１」）０．０５重量部、１−ヒドロキシ−シクロヘキシル−フェニル−ケトン（チバガイキー（株）製、商品名「ＩＲＧＡＣＵＲＥ１８４」）０．０５重量部を加えた溶液を４つ口フラスコに投入し、窒素雰囲気下、紫外線に曝露して部分的に光重合（重合率７．０％）させることによって、Ｍｗ（重量平均分子量）が５００万のプレポリマーを含む部分重合物を得た。
【０１４０】
この部分重合したシロップ１００重量部に、１分子中にアクリロイル基を４個有するテトラメチロールメタンテトラアクリレート（新中村化学工業（株）製、商品名「ＮＫエステルＡ−ＴＭＭＴ」（アクリル当量が８８）（表中Ａ−ＴＭＭＴと略す））０．０９重量部（モノマー成分１００モル部に対して、０．０４１モル部）、２，２−ジメトキシ−１，２−ジフェニルエタン−１−オン（チバガイギー（株）製、商品名「ＩＧＡＣＵＲＥ６５１」）０．０４重量部を均一混合し、脱泡処理して紫外線硬化型粘着剤組成物を調製した。
【０１４１】
この後、光照射後の厚さが８００μｍとなるように一方の面がシリコーン系離型処理剤で離型処理された厚みが３８μｍのポリエステルフイルムの剥離処理面上に塗布し、更にその上に厚さ３８μｍの一方の面がシリコーン系離型処理剤で離型処理されたポリエチレンテレフタレートフイルムの剥離処理面を被せた。
【０１４２】
このシートにブラックライト（１５Ｗ／ｃｍ）を用いて光照度５ｍＷ／ｃｍ2（ピーク感度最大波３５０ｎｍのトプコンＵＶＲ−Ｔ１で測定）の紫外線を重合率９９％に達するまでに必要な時間だけ照射し、目的の粘着シートを得た。
【０１４３】
（実施例２）
実施例１において、テトラメチロールメタンテトラアクリレートの代わりに１分子中にアクリロイル基を６個有するジペンタエリスリトールヘキサアクリレート（（日本化薬製、商品名「ＫＡＹＡＲＡＤ  ＤＰＨＡ」（アクリル当量が９７）（表中ＤＰＨＡと略す））０．１０重量部（モノマー成分１００モル部に対し０．０２８モル部）を用いた以外は、実施例１と同様の操作により粘着シートを得た。
【０１４４】
（実施例３）
実施例１において、テトラメチロールメタンテトラアクリレートの代わりにジペンタエリスリトールペンタアクリレートを４７モル％含有するジペンタエリスリトールペンタアクリレートとジペンタエリスリトールヘキサアクリレートとの混合物とヘキサメチレンジイソシアネートとの反応物（１分子中にアクリロイル基を６個有するものと１０個有するものとの混合物）（（日本化薬製、商品名「ＫＡＹＡＲＡＤ  ＤＰＨＡ−４０Ｈ」（アクリル当量が９７（６官能）、１２０（１０官能））（表中ＤＰＨＡ−４０Ｈと略す））０．１０重量部（モノマー成分１００モル部に対し０．０２４モル部）を用いた以外は、実施例１と同様の操作により粘着シートを得た。
【０１４５】
（比較例１）
実施例１において、テトラメチロールメタンテトラアクリレートの代わりに１分子中にアクリロイル基を２個有する１,６−ヘキサンジオールアクリレート（（新中村化学工業（株）製、商品名「ＮＫエステルＡ−ＨＤ」（アクリル当量が１１３）（表中Ａ−ＨＤと略す））０．１２重量部（モノマー成分１００モル部に対し０．０８５モル部）使用した以外は、実施例１と同様の操作により粘着シートを得た。
【０１４６】
（比較例２）
比較例１において、１，６-ヘキサンジオールアクリレートの添加量を０．１０重量部（モノマー成分１００モル部に対し０．０７８モル部）使用した以外は、実施例１と同様の操作により粘着シートを得た。
【０１４７】
（比較例３）
比較例２において、1，６-ヘキサンジオールアクリレートの添加量を０．０６重量部（モノマー成分１００モル部に対し０．０４２モル部）使用した以外は、実施例１と同様の操作により粘着シートを得た。
【０１４８】
（比較例４）
実施例１において、テトラメチロールメタンテトラアクリレートの代わりに１分子中にアクリロイル基を３個有するトリメチロールプロパントリアクリレート（大阪有機化学工業（株）製、商品名「Ｖ♯２９５」（アクリル当量が９９）（表中Ｖ♯２９５と略す））０．１０重量部（モノマー成分１００モル部に対し０．０５４モル部）使用した以外は、実施例１と同様の操作により粘着シートを得た。
【０１４９】
（比較例５）
実施例１において、テトラメチロールメタンテトラアクリレートの代わりに１分子中にアクリロイル基を６個有するカプロラクトン変性ジペンタエリスリトールヘキサアクリレート（日本化薬製、商品名「ＫＡＹＡＲＡＤ  ＤＣＰＡ−１２０」（アクリル当量が３２４）（表中ＤＣＰＡ−１２０と略す））０．３３重量部（モノマー成分１００モル部に対し０．０３１モル部）使用した以外は、実施例１と同様の操作により粘着シートを得た。
【０１５０】
（比較例６）
実施例２において、ジペンタエリスリトールヘキサアクリレートの添加量を０．０３重量部（モノマー成分１００モル部に対し０．００８モル部）とした以外は、実施例１と同様の操作により粘着シートを得た。
【０１５１】
（比較例７）
実施例２において、ジペンタエリスリトールヘキサアクリレートの添加量を０．４０重量部（モノマー成分１００モル部に対し０．１１モル部）とした以外は、実施例１と同様の操作により粘着シートを得た。
【０１５２】
次に、（ｄ）微粒子、（ｅ）気泡及び（ｆ）界面活性剤を含有する粘着剤組成物の実施例及び比較例について説明する。
【０１５３】
（実施例４）
２−エチルヘキシルアクリレート（以下、２ＥＨＡと略す）９０重量部、極性基を含有するビニルモノマーとしてアクリル酸（以下、ＡＡと略す）１０重量部からなる混合モノマー溶液に、２,２−ジメトキシ−１,２−ジフェニルエタン−１−オン（チバガイキー（株）製、商品名「ＩＲＧＡＣＵＲＥ６５１」）０．０５重量部、１−ヒドロキシ−シクロヘキシル−フェニル−ケトン（チバガイキー（株）製、商品名「ＩＲＧＡＣＵＲＥ１８４」）０．０５重量部を加えた溶液を４つ口フラスコに投入し、窒素雰囲気下、紫外線に曝露して部分的に光重合（重合率７．０％）させることによって、Ｍｗ（重量平均分子量）が５００万のプレポリマーを含むシロップを得た。
【０１５４】
この部分重合したシロップ１００重量部に、１分子中にアクリロイル基を４個有するテトラメチロールメタンテトラアクリレート（新中村化学工業（株）製、商品名「ＮＫエステルＡ−ＴＭＭＴ」（アクリル当量が８８）（表中Ａ−ＴＭＭＴと略す））０．０９重量部（モノマー成分１００モル部に対して０．０４１モル部）、２，２−ジメトキシ−１，２−ジフェニルエタン−１−オン（チバガイギー（株）製、商品名「ＩＧＡＣＵＲＥ６５１」）０．０４重量部、平均粒子径４５μmのガラスバルーン（旭硝子社製、商品名「ＣＥＬ−ＳＴＡＲ Ｚ２７」、比重０．２７）９重量部を均一混合し、脱泡処理した。脱泡処理後、さらに界面活性剤（セイミケミカル株式会社製、商品名「サーフロンＳ-３９３」）０．３重量部を加え、気泡が混入しない程度に攪拌・混合して紫外線硬化型粘着剤組成物を調製した。
【０１５５】
この接着剤組成物中に窒素気泡を均一に混合させた後、光照射後の厚さが１２００μｍとなるように一方の面がシリコーン系離型処理剤で離型処理された厚みが３８μｍのポリエステルフイルム上に塗布し、更にその上に厚さ３８μｍの一方の面がシリコーン系離型処理剤で離型処理されたポリエチレンテレフタレートフイルムを被せた。
【０１５６】
このシートにブラックライト（１５Ｗ／ｃｍ）を用いて光照度５ｍＷ／ｃｍ2（ピーク感度最大波３５０ｎｍのトプコンＵＶＲ−Ｔ１で測定）の紫外線を重合率９９％に達するまでに必要な時間だけ照射し、目的の粘着シートを得た。
【０１５７】
（実施例５）
実施例４において、テトラメチロールメタンテトラアクリレートの代わりに１分子中にアクリロイル基を６個有するジペンタエリスリトールヘキサアクリレート（（日本化薬製、商品名「ＫＡＹＡＲＡＤ  ＤＰＨＡ」（アクリル当量９７）（表中ＤＰＨＡと略す））０．１０重量部（モノマー成分１００モル部に対し、０．０２８モル部）を用い、光照射後の厚さが８００μｍとなるように一方の面がシリコーン系離型処理剤で離型処理された厚みが３８μｍのポリエステルフイルム上に塗布した以外は、実施例３と同様の操作により粘着シートを得た。
【０１５８】
（実施例６）
実施例５において、光照射後の厚さが１２００μｍとなるように一方の面がシリコーン系離型処理剤で離型処理された厚みが３８μｍのポリエステルフイルム上に塗布した以外は実施例５と同様の操作により粘着シートを得た。
【０１５９】
（比較例８）
実施例４において、テトラメチロールメタンテトラアクリレートの代わりに１分子中にアクリロイル基を２個有する１，６−ヘキサンジオールアクリレート（（新中村化学工業（株）製、商品名「NKエステルA-HD」（アクリル当量が１１３）（表中Ａ−ＨＤと略す））０．１２重量部（モノマー成分１００モル部に対し、０．０８５モル部）使用した以外は、実施例４と同様の操作により粘着シートを得た。
【０１６０】
（比較例９）
比較例８において、１分子中にアクリロイル基を２個有する１，６−ヘキサンジオールアクリレート（（新中村化学工業（株）製、商品名「NKエステルA-HD」（アクリル当量が１１３）（表中Ａ-ＨＤと略す））の添加量を０．１０重量部（モノマー成分１００モル部に対し、０．０７８モル部）とした以外は、同様の操作により粘着シートを得た。
【０１６１】
（比較例１０）
実施例４において、テトラメチロールメタンテトラアクリレートの代わりに１分子中にアクリロイル基を３個有するトリメチロールプロパントリアクリレート（（大阪有機化学工業（株）製、商品名「V♯２９５」（アクリル当量９９）（表中「Ｖ♯２９５」と略す）０．１重量部（モノマー成分１００モル部に対し、０．０５４モル部））使用した以外は、実施例４と同様の操作により粘着シートを得た。
【０１６２】
（試験評価）
（分子量）
プレポリマーのＭｗ（重量平均分子量）は、ＧＰＣ（ゲル浸透クロマトグラフィー）により求める。装置；東ソー（株）製、商品名「ＨＬＣ-８０２０」、カラム；東ソー（株）製、商品名「ＴＳＫｇｅｌＧＭＨHR-Ｈ（２０）」、溶媒；テトラヒドロフラン、標準物質；ポリスチレンを用いた。
【０１６３】
（１８０°ピール接着力）
被着体に厚さ０．４ｍｍのＳＵＳ３０４の表面ＢＡ（冷間圧延後、光輝熱処理を施したもの）の鋼板（以下、ＢＡ板と記す）を巾４０ｍｍ、長さ１００ｍｍに切断し、ＪＩＳＺ１５４１−７．２．１．３ｂ）に従って洗浄したものを使用した。
【０１６４】
粘着剤層の両面にある剥離フイルムの片面を剥がし、５０μｍのポリエステルフイルムを接着し、２５ｍｍ×１００ｍｍに切断して試験片を作成した。次に、その反対面側の剥離フイルムを剥がし、ＢＡ板を軽く貼り付けた後、５ｋｇローラーを用いて試験片の上から毎分約３００ｍｍの速さで片道圧着した。
【０１６５】
圧着後、室温に２４時間放置した後、試験片の端部を１８０度に折り返し、約１０ｍｍ剥がした後、ＢＡ板を下部チャックに、試験片の端部を上部チャックに挟み、折り返した試験片の端部は、テープを貼り付けた面に平行になるよう注意し、２３℃、６５％ＲＨ雰囲気下、毎分５０±５ｍｍの速さで連続して引き剥がし、力の平均を読み取った。
【０１６６】
（せん断接着力）
被着体にはＢＡ板を使用し、清浄したＢＡ板の端部に２５ｍｍ×２５ｍｍサイズに切断した粘着シートの、一方の面の剥離ライナーを剥離し、その面をＢＡ板の端部に、軽く貼り付けた後、５ｋｇローラーを用いて試験片の上から毎分約３００ｍｍの速さで片道圧着した後、反対面の剥離ライナーを剥ぎ取り、清浄したＢＡ板を同様に貼り合せた。試験片は試験片の中心線とＢＡ板の中心線とがなるべく一致するような位置に貼りつけた。
【０１６７】
常態せん断接着力は、圧着後、室温に２４時間放置した後、引張試験機のチャック間距離を１００ｍｍ〜１５０ｍｍに調整して、ＢＡ板の中心線とつかみの中心線が一直線上にあり、ＢＡ板にかかる力がＢＡ板の中心線と平行にかかるようにしてＢＡ板を引張試験機にセットし、２３℃、６５％ＲＨ雰囲気下、毎分５０±５ｍｍの速さで引っ張り、ＢＡ体が破断するまでの最大荷重を測定した。
【０１６８】
高温せん断接着力は、室温に２４時間放置した後、８０℃雰囲気下で３０分間放置し、同温雰囲気下で毎分５０±５ｍｍの速さで引っ張り、ＢＡ体が破断するまでの最大荷重を測定した。
【０１６９】
（９０℃せん断保持力）
（せん断接着力）で用いたＢＡ板と、片方の端部の中央に孔を開けたものを使用した以外は、せん断接着力と同じ方法でＢＡ板を作成した。
【０１７０】
圧着後、室温に２４時間放置した後、９０℃±２℃の熱風循環式恒温装置内に１時間放置後、同温度内で質量２ｋｇ±０．０１ｋｇのおもりを掛け、落下する時間を測定した。
【０１７１】
【表１】
0005408640.tif 000002
【０１７２】
官能基数が４以上の多官能（メタ）アクリレートを使用した実施例１〜３は、官能基数が４より少ない多官能（メタ）アクリレートを使用した比較例１〜４に比べて、せん断接着力及び９０℃せん断保持力が共に高いことがわかる。また、官能基数が４以上であってもアクリル当量が１５０を超える多官能（メタ）アクリレートを使用した比較例５は、せん断接着力と９０℃せん断保持力が低下していることが分かる。また官能基数が４以上の多官能（メタ）アクリレートを使用し、その添加量が０．０１モル部未満の比較例６はせん段接着力と９０℃せん段保持力が低下し、その添加量が０．１モル部を超える比較例７は１８０°ピール接着力及び９０℃せん断保持力が低下していることがわかる。このことから、（ｂ）成分である１分子中に（メタ）アクリロイル基を４個以上有しアクリル当量が１５０以下である少なくとも１種の多官能（メタ）アクリレート０．０１〜０．１モル部を添加することで、高温条件下におけるせん断強さ及び接着強度に優れた粘着剤層を有する粘着シートを得られることがわかる。
【０１７３】
【表２】
0005408640.tif 000003
【０１７４】
微粒子、界面活性剤、気泡を含有したフォーム形状の紫外線硬化型粘着シートにおいて、官能基数が４以上の多官能（メタ）アクリレートを使用した実施例４、５及び６は、官能基数が４より少ない多官能（メタ）アクリレートを使用した比較例８、９及び１０に比べて、せん断接着力及び９０℃せん断保持力が共に高いことがわかる。このことから、（ｂ）１分子中に（メタ）アクリロイル基を４個以上有する少なくとも１種の多官能（メタ）アクリレート０．０１〜０．１モル部を添加することに加え、さらに（ｄ）平均粒径１〜５００μｍの中空微小球状体、（ｅ）気泡、（ｆ）分子中に−CH2−CH2−O−もしくは−CH2−CH（CH3）−O−の構造を有する界面活性剤を含有するフォーム形状の紫外線硬化型粘着シートにおいても、せん断接着力及び９０℃せん断保持力が共に高い紫外線硬化型粘着シートを得られることがわかる。
【図面の簡単な説明】
【０１７５】
【図１】本発明の感圧性接着テープ又はシートの例を部分的に示す概略断面図である。
【図２】本発明の感圧性接着テープ又はシートの例を部分的に示す概略断面図である。
【図３】本発明の感圧性接着テープ又はシートの例を部分的に示す概略断面図である。
【符号の説明】
【０１７６】
１    紫外線硬化型粘着剤組成物
２    基材
３    紫外線硬化型粘着剤組成物層
４    紫外線照射
５    剥離フイルム
【図１】
0005408640.tif 000004
【図２】
0005408640.tif 000005
【図３】
0005408640.tif 000006